(57)【要約】      （修正有）【課題】本発明は可視光線及び近赤外線に対する偽装効果はもとより、遠赤外線領域まで偽装効果があり、良好な着用感を有する遠赤外線偽装衣を提供する。【解決手段】少なくとも通気性外層材１、通風層２及び該通風層２に外気を送り込む送風手段３とを有する遠赤外線偽装材であって、前記通風層２に外気を送風することによって前記外層材１の表面温度を外気温度に近似させるようにしたことを特徴とする遠赤外線偽装材及び該遠赤外線偽装材を用いて製造された遠赤外線偽装衣。【選択図】図１
2006183955.tif 000002
【特許請求の範囲】
【請求項１】
少なくとも通気性外層材（１）、通風層（２）及び該通風層（２）に外気を送り込む送風手段（３）とを有する遠赤外線偽装材であって、前記通風層（２）に外気を送風することによって前記外層材（１）の表面温度を外気温度に近似させるようにしたことを特徴とする遠赤外線偽装材。
【請求項２】
前記外層材（１）の通気度が３〜１００ｃｍ3／ｃｍ2・ｓｅｃであることを特徴とする請求項１記載の遠赤外線偽装材。
【請求項３】
前記空気通過層（２）が厚さ５〜３０ｍｍ、見掛け密度２０〜１００ｋｇ／ｍ3の三次元網状構造体であることを特徴とする請求項１又は２記載の遠赤外線偽装材。
【請求項４】
前記請求項１〜３のいずれかに記載の遠赤外線偽装材を用いて製造されたことを特徴とする遠赤外線偽装衣。
【発明の詳細な説明】
【技術分野】
【０００１】
本発明は、遠赤外線探査装置などに対して偽装効果を発揮する偽装材に関し、特に可視光線から遠赤外線領域まで偽装性があり、被偽装物に対して装着性が良好な遠赤外線偽装材及び着用感に優れた遠赤外線偽装衣に関するものである。
【背景技術】
【０００２】
従来より、人体の偽装方法として、迷彩色模様の服を着用したり、または迷彩服に、草、木の葉を装着して偽装することが行われていた。また、近年になり、遠赤外線に対する偽装性が要求されるようになり、顔料や金属薄膜を用いた遠赤外線偽装衣が報告されている。（例えば、特許文献１、２参照）。
しかしながら、遠赤外線吸収性のある金属を使用した場合、金属に光沢があり、可視光線領域での偽装性の点では満足と言えない。
【特許文献１】特開２００３−２６２４９８号公報
【特許文献２】特開平０６−１３７７９４号公報
【発明の開示】
【発明が解決しようとする課題】
【０００３】
本発明は前記のような課題を解決しようとするものであって、偽装技術の分野において、可視光や近赤外線、さらには遠赤外線に対しても優れた偽装性を示すのみならず、装着性、取扱い性、着用性などに優れた遠赤外線偽装材及び遠赤外線偽装衣を提供しようとするものである。
【課題を解決するための手段】
【０００４】
本発明者らは上記課題を解決するため、鋭意研究した結果、遂に本発明を完成するに至った。即ち、本発明は以下の構成よりなる。
１．少なくとも通気性外層材（１）、通風層（２）及び該通風層（２）に外気を送り込む送風手段（３）とを有する遠赤外線偽装材であって、前記通風層（２）に外気を送風することによって前記外層材（１）の表面温度を外気温度に近似させるようにしたことを特徴とする遠赤外線偽装材。
２．前記外層材（１）の通気度が３〜１００ｃｍ3／ｃｍ2・ｓｅｃであることを特徴とする請求項１記載の遠赤外線偽装材。
３．前記通風層（２）が厚さ５〜３０ｍｍ、見掛け密度２０〜１００ｋｇ／ｍ3の三次元網状構造体であることを特徴とする請求項１又は２記載の遠赤外線偽装材。
４．前記請求項１〜３のいずれかに記載の遠赤外線偽装材を用いて製造されたことを特徴とする遠赤外線偽装衣。
【発明の効果】
【０００５】
本発明によれば、特殊な顔料や金属箔などを用いる必要がなく、可視光線、近赤外線領域だけでなく、特に、遠赤外線領域において優れた偽装効果を有する遠赤外線偽装材を提供できる。外気温度に急速に適合させることができるため、特に、暗闇での赤外線探査装置に対する偽装効果に優れる。
また、外層材に積層される通風層がゴム弾性を有するエラストマーなどからなる三次元網状構造体である場合には、被偽装材に対する装着性にも優れる。
さらにまた、本発明の遠赤外線偽装材を用いた遠赤外線偽装衣は、通風層を有するため、適宜、放熱性、保温性などを発現させる事が可能であり、着用快適性に優れるという効果がある。
【発明を実施するための最良の形態】
【０００６】
以下、本発明を詳細に説明する。
本発明における通気性外層材（１）は、繊維などから構成されるシート状のものであり、織物、編物（ニット）、不織布、又は網等が挙げられる。
これらの素材の種類は、特に限定されず、ポリエステル、ポリアミド（脂肪族、芳香族等）、ポリベンズアゾール、アクリル、ビニロン、ポリプロピレン、ポリエチレン、ポリ塩化ビニル、ポリ塩化ビニリデン、ポリウレタン、ＰＴＦＥ等の合成繊維、レーヨンのような再生繊維、アセテートのような半合成繊維、綿、麻、羊毛のような天然繊維、ガラス、炭素のような無機繊維等のいずれも使用できる。これらは、単独で又は２種以上混合して使用できる。本発明の目的である遠赤外線偽装性以外に、布帛強力や軽量性、難燃性等が必要な場合、それらの特性に応じて、ポリエステル系繊維、芳香族ポリアミド系繊維、ポリベンズアゾール系繊維、さらには高分子量ポリオレフィン系繊維（ポリエチレン、ポリプロピレン等）を用いることができる。
【０００７】
また、本発明における通気性外層材（１）は、外層材を通じて、通風層（２）に積極的に、外気を送り込むことが可能な通気性を有することが好ましく、外層材の通気度（ＪＩＳ  Ｌ  １０９６．８．２７．１（フラジール法））は、３〜１００ｃｍ3／ｃｍ2・ｓｅｃであることが好ましい。通気度が３ｃｍ3／ｃｍ2・ｓｅｃ未満の場合、外層材を通じて、外気温度に近い空気を送り込むことが困難になることがあり、偽装効果が損なわれることがある。布帛の通気度が１００ｃｍ3／ｃｍ2・ｓｅｃを超える場合、マイクロファン装着付近の偽装効果は得られるが、装着部から遠い部分の偽装効果を得ることは出来きないので、部分的に、偽装効果が損なわれることがある。
【０００８】
本発明における通風層（２）とは、装着された送風手段（３）によって、外気が通風層（２）の上下左右の全域にわたって通風が可能な層である。
かかる層を形成するものとしては、三次元的にループ状、格子状などの形状が規則的にあるいはランダムに形成された立体的な（厚みを持った）網状の構造体（以下、三次元網状構造体という）が好ましい。
【０００９】
三次元網状構造体としては、編物、織物、三次元ランダムループ構造体などを挙げることができるが、これらの中で、製造の簡便さ、通風性の出しやすさなどの点で、三次元ランダムループ構造体が好ましい。三次元ランダムループ構造体としては、連続線条が曲がりくねって多数のループを形成し、夫々のループの多くが互いに接触し合って、一定の厚みに保形されたものが挙げられる。
【００１０】
三次元網状構造体を形成する素材としては、上記の外層材と同様な素材を使用することが可能であるが、好ましいのは、ポリエステル系熱可塑性樹脂、ポリエステル系エラストマー、ポリオレフィン系エラストマー、ポリウレタン系エラストマー、ポリアミド系エラストマーなどであり、特に、ゴム弾性を持つエラストマーが好ましい。
【００１１】
ポリエステル系熱可塑性樹脂ととしては、ポリエチレンテレフタレート（ＰＥＴ）、ポリブチレンテレフタレート（ＰＢＴ）、ポリエチレンナフタレート（ＰＥＮ）、ポリブチレンナフタレート（ＰＢＮ）、ポリシクロヘキシレンジメチルテレフタレート（ＰＣＨＤＴ）、ポリエチレンイソフタレート（ＰＥＩ）等及びそれらの共重合ポリエステルなどである。
【００１２】
ポリエステル系エラストマーとしては、ハードセグメントとソフトセグメントをブロック共重合したもので、ハードセグメントとしては、ＰＥＴ、ＰＥＮ、ＰＢＴ、ＰＢＮ、ＰＣＨＤＴなどが例示でき、ソフトセグメントとしては、ＰＴＭＧ、ポリヘキサメチレングリコール（ＰＨＭＧ）、ポリプロピレングリコール（ＰＰＧ）、ポリカプロラクタム（ＰＣＬ）などが例示できる。
【００１３】
本発明における三次元網状構造体は、厚さが５〜３０ｍｍ、見掛け密度が２０〜１００ｋｇ／ｍ3であることが好ましい。厚さが５ｍｍ未満、嵩密度が１００ｋｇ／ｍ3を超える場合、空隙が小さくなり過ぎ、積極的に産熱を取り除くことが出来ないことがある。見掛け密度が２０ｋｇ／ｍ3未満の場合、柔らかくなり過ぎて、鋭角に曲げられた場合、通気層が遮断状態になり、全体的に、試料（ウエア）の表面温度が高くなってしまい、偽装効果が損なわれることがある。さらに、厚さが３０ｍｍを超える場合、空隙が大きくなり過ぎ、動作性（動きやすさ）が損なわれることがある。
【００１４】
特に、本発明における三次元網状構造体の三次元ランダムループ構造体は、連続線条からなるランダムループによって３次元的スプリング特性を発現するため、鋭角に曲げられた場合でも、通風層が遮断状態になることはなく、外層材と皮膚との間に安定して空間（外気通過層）を形成することが容易であり、また、外気を均等に流すことが容易である。このため、偽装材（衣）の表面温度を、周囲の草木や物体の表面温度に均等に近似させることができる。
【００１５】
本発明における外気とは、主に、対象物体が存在する周辺環境の空気を意味するが、必要により、冷却された空気や加温された空気、気体などであってもよい。要は、対象物体の表面温度を周辺環境の表面温度に近似した温度に素早く制御できるものである。
【００１６】
本発明における通風層に外気を送り込む送風手段としては、マイクロファン（送風機）が挙げられるが、装着性や着用感を良くするためには、小型化かつ静圧化されていることが好ましい。小型化されているマイクロファン（送風機）の寸法は、直径が５０ｍｍ以下であることが好ましいが、三次元網状構造体の厚みと同寸法もしくは、これ以下の寸法が好ましい。三次元網状構造体の厚さに対して、マイクロファンの直径が大きい場合は、風量が損なわれず、乱流が発生しないように接続（装着）することが望ましい。また、静圧化されているマイクロファン（送風機）の静圧値は、１２０Ｐａ以下であることが好ましく、より好ましくは、９０Ｐａ以下である。風量は多いほど、外層材及び通風層を通じて、積極的に外気を吸気することが出来るが、小型化されているマイクロファン（送風機）の寸法を考慮すると、１００〜８００ｌ/min程度が好ましいが、マイクロファン（送風機）の装着位置及び数によって、風量は異なるため、これに限定されるものではない。
【００１７】
マイクロファン（送風機）の装着位置及び数は、特に限定されないが、マイクロファンは、単に外気を送り込むだけではなく、衣服内の空気を積極的に排気しつつ、衣服外の外気を積極的に吸気するように装着することが好ましい。例えば、通気性外層材や三次元網状構造体の耳部（切断部分）から、衣服外の外気を通気性外層材及び通風層を通じて積極的に吸気するマイクロファンと、衣服内の外気を積極的に排気するマイクロファンとを併用することが望ましい。
【００１８】
マイクロファンの装着方法は、通風層に接するように設置し、外層布に、はみださないように、設置することが好ましいが、特に限定されるものではない。駆動源は、複数の単三等の一次電池または二次電池からなる形態可能な電池電源が使用される。
【００１９】
遠赤外線画像解析装置及び遠赤外線探査装置（サーモトレーサー）は、そのディスプレー上に、各種物体の表面温度に応じて色分けされたコントラスト画像を形成させることができ、該画像によって探査物体が何であるかを認識する。従って、かかる画像認識に対して偽装するには、対象物体の表面温度を周辺環境に合わせて偽装すること、つまり遠赤外線偽装性能が必要である。
本発明では、かかる性能を、対象物体の表面温度を周辺環境の表面温度に近似した温度に制御することによって達成するものであり、このために、通気性外層材、通風層（三次元網状構造体）及びマイクロファン（送風機）を使用するのである。本発明によれば、８〜１３μｍ、３〜８μｍの波長領域における偽装効果を発揮させることが可能である。
【００２０】
また、通風層（２）の通気性外層材（１）の反対側に、必要により、通気性外層材に類似した繊維などから構成されるシート状物を積層することができる。
【００２１】
本発明においては、本発明の遠赤外線偽装材の表面温度を温度センサーで検出し、この温度センサーで検出された温度が周辺環境の表面温度なるようにマイクロファンのスイッチを制御して、遠赤外線偽装材への外気の吸気と遠赤外線偽装材からの排気を自動的に行うようにすることも可能である。
【００２２】
さらに、本発明においては、通気性外層材（１）の表面には、迷彩効果を発現する色素（染料、顔料など）や模様などを施す公知の偽装方法も採用することが好ましい。
【実施例】
【００２３】
以下に本発明を実施例により具体的に説明するが、本発明はこれらの実施例に制限されるものではない。
まず、本発明の測定方法（評価方法）について説明する。
（偽装性評価）
暗闇の中で、２４歳以上５０歳以下の被験者１０名（内訳、男性５名、女性５名）の方に、作成した試料を着用、マイクロファン（送風機）を３０分間、４時間稼動した後、背景に草木がある森林に立ち、検出波長８から１３μｍまでの遠赤外線画像解析装置（サーモトレーサー、型番：ＴＨ３１０２；日本電気三栄社製）を用いて、５０ｍの距離から観察した。偽装性効果を４段階評価した。
◎：  偽装衣が遠赤外線画像で識別が出来ない。
○：  偽装衣が遠赤外線画像でほとんど識別が出来ない。
△：  偽装衣が遠赤外線画像でほとんど識別が出来る。
×：  偽装衣が遠赤外線画像で識別が出来る。
【００２４】
マイクロファン（送風機）を使用しない比較例についても、同様に、３０分後、４時間後の偽装効果を４段階評価した。
【００２５】
（着用感）
上記同様に、２４歳以上５０歳以下の被験者１０名（内訳、男性５名、女性５名）の方に、作成した試料を着用し、自由歩行（約２から４ｋｍ／ｈの速度）、自由走行（約５から８ｋｍ／ｈｒの速度）で、着用感（特に、動きやすさ）を４段階評価した。
◎：  動きやすい。
○：  少しごわごわするが、動きに支障がない。
△：  ごわごわして、やや動きに支障がある。
×  ：  動きにくい。
【００２６】
（見掛け密度）
ＪＩＳ  Ｋ  ６４００の５に準拠して測定した。すなわち、８０℃で１２０分間乾燥後、２０℃、６５％ＲＨで調温調湿した試料について、厚さ、幅及び長さのそれぞれについて、異なった場所３ヶ所以上測定し、それぞれ平均値を出し、各々の試料片の体積（Ｖ）を算出した。次に、各々の試料片の質量（Ｗ）を０．５％の精度まで計り（グラムで表す）、以下の計算式から求めた。
見掛け密度（ρ）＝Ｗ／Ｖ
Ｗ：試料片の質量（ｇ）
Ｖ：試料片の体積（ｃｍ3）
ρ：見掛け密度（ｇ／ｃｍ3又はｋｇ／ｍ3）
【００２７】
（通気度）
ＪＩＳ  Ｌ  １０９６．８．２７．１（フラジール法）に準拠して行なった。すなわち、外層材の異なる５か所から試料片約２０ｃｍ×２０ｃｍを採取し、フラジール形試験機（大栄科学精器製作所製、形式：ＡＰ−５００）を用い、円筒の一端に試料片を取り付けた後、加減抵抗器によって傾斜形気圧計が１２５Ｐａ（１．２７ｃｍＨ2０）の圧力を示すように吸い込みファンを調整し、そのときの垂直計器圧計の示す圧力と、使用した空気孔の種類とから、試験機に付属の表によって試験片を通過する空気量（ｃｍ3／ｃｍ2・ｓｅｃ）を求めた。測定は５回とし、その平均値を算出し、小数点以下１けたに丸めた。
【００２８】
（通気性外層材Ａの作成）
ポリエステル繊維１００％の平織物（経糸４５番手×緯糸４５番手／経密度１３６本／インチ×緯密度７２本／インチ）に可視光線および近赤外線に対する偽装性がある（迷彩効果を発現する）顔料を葉形状柄にプリントし、外層材とした。通気度を測定した結果、２０ｃｍ3／ｃｍ2・ｓｅｃであった。
【００２９】
（通気性外層材Ｂの作成）
ポリエステル繊維１００％のフライスニット（３０番手／３０インチ２２ゲージ）に可視光線および近赤外線に対する偽装性がある（迷彩効果を発現する）顔料を葉形状柄にプリントし、外層材とした。通気度を測定した結果、１１３ｃｍ3／ｃｍ2・ｓｅｃであった。
【００３０】
（通風層：三次元網状構造体の作成）
ポリエステル系熱可塑性エラストマー（ペルプレン４０Ｂ、東洋紡績社製）を原料とし、実施例、比較例に示した見掛け密度、厚みの三次元網状構造体（ブレスエアー、東洋紡績社製）を得た。
【００３１】
（送風手段の装着）
マイクロファン（三旺電機社製、型式：ＪＥＴ１８３０Ｗ、寸法：直径３０ｍｍ×長さ４０ｍｍ）に、２４Ｖ電源を接続し、鎖骨上部、上腕上部、脇腹中央部、裾下部に外気側に装着した。この際、マイクロファンは、鎖骨上部と上腕上部は、左右同じ箇所とし、衣服内の空気を排気する方向に装着し、脇中央部及び裾下部は、衣服内の空気を吸気する方向に取り付けた。実施例（比較例）の通風層の厚みが直径（３０ｍｍ）より小さい場合、マイクロファン（送風機）の気流が損なわれないように、試料に垂直方向に装着した。
【００３２】
（実施例１）
上記通気性外層材Ａと厚さ１０ｍｍ、見掛け密度５０ｋｇ／ｍ3の三次元網状構造体を積層し、マイクロファンを上記したように装着して、偽装効果、着用感を評価した。得られた評価結果を表１に示した。
（実施例２）
三次元網状構造体を厚さ５ｍｍ、見掛け密度１００ｋｇ／ｍ3に変更する以外は実施例１と同様にして、偽装効果、着用感を評価した。得られた評価結果を表１に示した。
（実施例３）
三次元網状構造体を厚さ３０ｍｍ、見掛け密度２０ｋｇ／ｍ3に変更する以外は実施例１と同様にして、偽装効果、着用感を評価した。得られた評価結果を表１に示した。
【００３３】
（比較例１）
三次元網状構造体を厚さ１０ｍｍ、見掛け密度５０ｋｇ／ｍ3に変更する以外は実施例１と同様にして、偽装効果、着用感を評価した。得られた評価結果を表１に示した。
（比較例２）
三次元網状構造体を厚さ５０ｍｍ、見掛け密度３０ｋｇ／ｍ3に変更する以外は実施例１と同様にして、偽装効果、着用感を評価した。得られた評価結果を表１に示した。
（比較例３）
三次元網状構造体を厚さ１０ｍｍ、見掛け密度１２０ｋｇ／ｍ3に変更する以外は実施例１と同様にして、偽装効果、着用感を評価した。得られた評価結果を表１に示した。
（比較品４）
外層材として通気性外層材Ｂを用い、三次元網状構造体として厚さ１０ｍｍ、見掛け密度５０ｋｇ／ｍ3を用いる以外は実施例１と同様にして、偽装効果、着用感を評価した。得られた評価結果を表１に示した。
（比較品５）
三次元網状構造体を厚さ１０ｍｍ、見掛け密度５０ｋｇ／ｍ3に変更する以外は比較例４と同様にして、偽装効果、着用感を評価した。得られた評価結果を表１に示した。
【００３４】
【表１】
2006183955.tif 000003
表１より、本発明の遠赤外線偽装衣は、遠赤外線に対して優れた偽装性を示すのみならず、着用感にも優れていることがわかる。
【産業上の利用可能性】
【００３５】
本発明の遠赤外線偽装材及び遠赤外線偽装衣は、周囲環境の温度に被偽装物の表面温度を素早く近似させることが可能で、遠赤外線に対して優れた偽装性を示すのみならず、さらに、装着性、取扱い性、着用性などにも優れているため、偽装材及び偽装衣を必要とする分野に貢献することが大である。
【図面の簡単な説明】
【００３６】
【図１】本発明の遠赤外線偽装材の一例の概略断面図である。
【図２】本発明の遠赤外線偽装衣の一例における、マイクロファンの装着位置を示す概略構成図である。
【符号の説明】
【００３７】
１・・・通気性外層材
２・・・通風層
３・・・マイクロファン
４・・・遠赤外線偽装衣
５・・・鎖骨上部
６・・・上腕上部
７・・・脇腹中央部
８・・・裾下部
【図１】
2006183955.tif 000004
【図２】
2006183955.tif 000005